발포 장갑 제조 를 위해 나일론 ( 실 두께 : 15 수 ) 을 금형 에 장착 한 다음 , 이 를 2 % 포름산 수용액 ( pH 2 . 0 ) 에 2 초간 함침 시켰 다 . 미리 준비 된 평균 입자 크기 가 150 nm 인 음 이온 수분 산 폴리우레탄 수지 ( 티 앤 엘 , Akuarane DTP 1322 ) 와 평균 입자 크기 가 100 nm 인 비 이온 성 수분 산 폴리우레탄 수지 ( 티 앤 엘 , Akuarane N 101 ) 가 90 : 10 중량 비 로 혼합 된 수지 100 g 에 , 아크릴 계 증 점제 ( 롬 앤 하스 , RM 825 ) 를 0 . 3 g , 수분 산 백색 토너 ( 유엔 아이 , 705 K ) 를 2 g , 기능 성 첨가제 인 대 전방 지제 ( 알토 켐 , A - 2000 H ) 를 3 g 를 첨가 하 여 호모 믹서 를 사용 하 여 발포 된 혼합 수지 에 상기 장갑 을 2 초간 함침 시켰 다 . 이후 에 실온 에서 5 분 간 건조 한 후 , 110 ℃ 범위 의 열풍 이 있 는 건조로 에서 25 분 간 건조 시킨 다음 장갑 을 금형 에서 탈 형 하 여 발포 장갑 을 제조 하 였 다 . 이때 , 상기 수지 제조 에 사용 된 모든 첨가제 성분 은 실리콘 이 함유 되 지 않 은 성분 을 사용 하 였 다 .